【手続補正書】
【提出日】平成17年6月9日(2005.6.9)
【手続補正１】
【補正対象書類名】明細書
【補正対象項目名】特許請求の範囲
【補正方法】変更
【補正の内容】
【特許請求の範囲】
【請求項１】
（Ａ）エチレン、炭素数３〜１２のα−オレフィンおよび下記構造式（Ｉ）で表される炭素数７〜３０の直鎖状もしくは分岐鎖状の非共役ポリエンを主成分とする単量体成分を重合して得られ、かつ下記（１）〜（６）の要件を満たすエチレン系共重合体ゴム１０〜６０重量部、（Ｂ）天然ゴム１０〜８０重量部、および（Ｃ）ポリブタジエンゴム１０〜７０重量部〔ただし、（Ａ）＋（Ｂ）＋（Ｃ）＝１００重量部〕を配合したゴム組成物。
構造式（Ｉ）
2000038473.tif 000001
（式中、Ｘは炭素数１〜２０の飽和または不飽和炭化水素基、Ｒ1 、Ｒ2 は水素原子または炭素数１〜８のアルキル基、Ｒ3 は炭素数１〜８のアルキル基を示す。ただし、Ｒ1 、Ｒ2 がともに水素原子の場合は除く。）
記
（１）エチレンと炭素数３〜１２のα−オレフィンとのモル比（エチレン／α−オレフィン）が４０／６０〜９０／１０の範囲にあり、
（２）ヨウ素価が５〜４５の範囲にあり、
（３）ムーニー粘度（ＭＬ1+4 ，１００℃）が１５〜３５０の範囲にあり、
（４）ゲルパーミエーションクロマトグラフィー（ＧＰＣ）により求めたポリスチレン換算重量平均分子量（Ｍｗ）とポリスチレン換算数平均分子量（Ｍｎ）との比（Ｍｗ／Ｍｎ）が２．５〜１５の範囲にあり、
（５）示差走査熱量計（ＤＳＣ）により求めたガラス転移温度( Ｔｇ) が−５０〜−８０℃の範囲にあり、
（６）分岐度指数Ｂが０．６０〜０．９５の範囲にある。
【請求項２】
（Ａ）エチレン系共重合体ゴムを構成する単量体成分として、さらに下記構造式（II) で表されるα，ω−ジエンを含む請求項１記載のゴム組成物。
構造式（II）；
ＣＨ２＝ＣＨ−（ＣＨ２）m−ＣＨ＝ＣＨ2
（式中、ｍは１〜１０の整数である。）
【請求項３】
（Ｃ）ポリブタジエンゴムのムーニー粘度（ＭＬ１+４，１００℃）が１０〜１００である請求項１または２記載のゴム組成物。
【請求項４】
（Ａ）〜（Ｃ）成分の合計量１００重量部に対し、加硫剤を０．１〜１０重量部、加硫助剤を０．１〜２０重量部配合した請求項１〜３いずれかに記載のゴム組成物。
【請求項５】
（Ａ）〜（Ｃ）成分の合計量１００重量部に対し、オクチル化ジフェニルアミン、Ｎ,Ｎ′−ジフェニル−ｐ−フェニレンジアミン、Ｎ−イソプロピル−Ｎ′−フェニル−ｐ−フェニレンジアミン、Ｎ,
Ｎ′−ジ−β−ナフチル−ｐ−フェニレンジアミン、Ｎ′−（１,３−ジメチルブチル）−Ｎ′−フェニル−ｐ−フェニレンジアミン、６−エトキシ−２,２,４−トリメチル−１,２−ジヒドロキノリン、２,６−ジ−ｔ−ブチル−４−メチルフェノール、２,２′−メチレンビス（４−メチル−６−ｔ−ブチルフェノール）、トリス（ノニルフェニル）ホスファイト、２−メルカプトベンゾイミダゾール、１,３−ビス（ジメチルアミノピロピル）−２−チオウレア、ジブチルジチオカルバミン酸ニッケル、石油系ワックス、およびパラフィンの群から選ばれた少なくとも１種の劣化防止剤を０．５〜１０重量部配合した請求項１〜４いずれかに記載のゴム組成物。
【請求項６】
（Ａ）〜（Ｃ）成分の合計量１００重量部に対し、充填剤を１０〜１５０重量部配合した請求項１〜５いずれかに記載のゴム組成物。
【請求項７】
（Ａ）〜（Ｃ）成分の合計量１００重量部に対し、軟化剤を１０〜１００重量部配合した請求項１〜６いずれかに記載のゴム組成物。
【請求項８】
タイヤサイドウォール用である請求項１〜７いずれかに記載のゴム組成物。
【手続補正２】
【補正対象書類名】明細書
【補正対象項目名】０００６
【補正方法】変更
【補正の内容】
【０００６】
【課題を解決するための手段】
本発明は、（Ａ）エチレン、炭素数３〜１２のα−オレフィンおよび下記構造式（Ｉ）で表される炭素数７〜３０の直鎖状もしくは分岐鎖状の非共役ポリエン（以下「（Ｉ）非共役ポリエン」ともいう）を主成分とする単量体成分を重合して得られ、かつ下記（１）〜（６）の要件を満たすエチレン系共重合体ゴム１０〜６０重量部、（Ｂ）天然ゴム１０〜８０重量部、および（Ｃ）ポリブタジエンゴム１０〜７０重量部〔ただし、（Ａ）＋（Ｂ）＋（Ｃ）＝１００重量部〕を配合したゴム組成物を提供するものである。
構造式（Ｉ）；
Ｒ１    Ｒ２
｜    ／
ＣＨ２＝ＣＨ−Ｘ−Ｃ＝Ｃ
＼
Ｒ３
（式中、Ｘは炭素数１〜２０の飽和または不飽和炭化水素基、Ｒ１、Ｒ２は水素原子または炭素数１〜８のアルキル基、Ｒ３は炭素数１〜８のアルキル基を示す。ただし、Ｒ１、Ｒ２がともに水素原子の場合は除く。）
記
（１）エチレンと炭素数３〜１２のα−オレフィンとのモル比（エチレン／α−オレフィン）が４０／６０〜９０／１０の範囲にあり、
（２）ヨウ素価が５〜４５の範囲にあり、
（３）ムーニー粘度（ＭＬ１＋４，１００℃）が１５〜３５０の範囲にあり、
（４）ゲルパーミエーションクロマトグラフィー（ＧＰＣ）により求めたポリスチレン換算重量平均分子量（Ｍｗ）とポリスチレン換算数平均分子量（Ｍｎ）との比（Ｍｗ／Ｍｎ）が２．５〜１５の範囲にあり、
（５）示差走査熱量計（ＤＳＣ）により求めたガラス転移温度(Ｔｇ)が−５０〜−８０℃の範囲にあり、
（６）分岐度指数Ｂが０．６０〜０．９５の範囲にある。
ここで、上記（Ａ）エチレン系共重合体ゴムを構成する単量体成分には、さらに下記構造式（II）で表されるα，ω−ジエン（以下「（II）α，ω−ジエン」ともいう）を含むものが好ましい。
構造式（II）；
ＣＨ2 ＝ＣＨ−（ＣＨ2 ）m −ＣＨ＝ＣＨ2（式中、ｍは１〜１０の整数である。）
【手続補正３】
【補正対象書類名】明細書
【補正対象項目名】００２４
【補正方法】変更
【補正の内容】
【００２４】
また、成分（Ｇ）は、下記一般式（４）で表されるイオン性化合物である。
（「Ｌ」Ｋ＋）Ｐ（[Ｍ′Ａ１Ａ２・・・Ａｎ]−）ｑ・・・・・・（４）
式中、［Ｌ］k+はブレンステッド酸またはルイス酸であり、Ｍ′は周期律表第１３〜１５族元素であり、Ａ1 〜Ａn はそれぞれ水素原子、ハロゲン原子、炭素数１〜２０のアルキル基、炭素数２〜３０のジアルキルアミノ基、炭素数１〜２０のアルコキシ基、炭素数６〜４０のアリール基、炭素数６〜４０のアリールオキシ基、炭素数７〜４０のアルカリール基、炭素数７〜４０のアラルキル基、炭素数１〜４０のハロゲン置換炭化水素基、炭素数１〜２０のアシルオキシ基または有機メタロイド基であり、ｋはＬのイオン価で１〜３の整数であり、ｐは１以上の整数であり、ｑ＝（ｋ×ｐ）である。
【手続補正４】
【補正対象書類名】明細書
【補正対象項目名】００２７
【補正方法】変更
【補正の内容】
【００２７】
次に、（Ｃ）ポリブタジエンゴムのムーニー粘度（ＭＬ1+4 ，１００℃）は、１０〜１００が好ましく、さらに好ましくは２０〜８０である。
【手続補正５】
【補正対象書類名】明細書
【補正対象項目名】００４２
【補正方法】変更
【補正の内容】
【００４２】
加硫特性試験
ジェイエスアール（株）製、キュラストメーターＶ型を用い、１６０℃×３０分間における加硫曲線から、トルク最大値ＭＨを求めた。
引張り試験
ＪＩＳ Ｋ６３０１に準拠し、３号型試験片を用い、測定温度２５℃、引張速度５００ｍｍ／分の条件で、引張強さＴＢ（ＭＰａ）および引切断時伸びＥＢ（％）を測定した。